(57)【要約】【課題】  高発光効率、及び、駆動耐久性の少なくとも一つに優れる有機電界発光素子を提供する。【解決手段】  一対の電極間に発光層を含む少なくとも一層の有機化合物層を有する有機電界発光素子であって、前記有機化合物層の少なくもと一層が、中心金属イオンが２価の白金イオン又は２価のパラジウムイオンであり、且つ５座配位又は６座配位の金属錯体を含有することを特徴とする有機電界発光素子。【選択図】  なし【特許請求の範囲】
【請求項１】
一対の電極間に発光層を含む少なくとも一層の有機化合物層を有する有機電界発光素子であって、前記有機化合物層の少なくもと一層が、中心金属イオンが２価の白金イオン又は２価のパラジウムイオンであり、且つ５座配位又は６座配位の金属錯体を含有することを特徴とする有機電界発光素子。
【請求項２】
前記５座配位又は６座配位の金属錯体が、５座又は６座の配位子を有することを特徴とする請求項１に記載の有機電界発光素子。
【請求項３】
前記５座の配位子を有する５座配位の金属錯体が、下記一般式（１）、一般式（２）、又は、一般式（３）で表される化合物であることを特徴とする請求項２に記載の有機電界発光素子。
【化１】
2006303394.tif 000020
一般式（１）中、Ｘ11〜Ｘ16は、各々独立に、単結合、又は、連結基を表す。Ｑ11〜Ｑ15は、Ｍ11に配位する原子群を表す。Ｙ11は連結基を表す。ｎ11は０又は１を表す。ｎ11が０の場合は、Ｑ12とＱ13間にＸ13を介した結合は存在しない。Ｍ11は、２価の白金イオン又は２価のパラジウムイオンを表す。
一般式（２）中、Ｘ21〜Ｘ26は、各々独立に、単結合、又は、連結基を表す。Ｑ21〜Ｑ25は、Ｍ21に配位する原子群を表す。Ｙ21は連結基を表す。ｎ21は０又は１を表す。ｎ21が０の場合は、Ｑ22とＱ23間にＸ23を介した結合は存在しない。Ｍ21は、２価の白金イオン又は２価のパラジウムイオンを表す。
一般式（３）中、Ｘ31〜Ｘ36は、各々独立に、単結合、又は、連結基を表す。Ｑ31〜Ｑ35は、Ｍ31に配位する原子群を表す。Ｙ31は連結基を表す。ｎ31は０又は１を表す。ｎ31が０の場合は、Ｑ32とＱ33間にＸ33を介した結合は存在しない。Ｍ31は、２価の白金イオン又は２価のパラジウムイオンを表す。
【請求項４】
前記６座の配位子を有する６座配位の金属錯体が、下記一般式（４）、一般式（５）、又は、一般式（６）で表される化合物であることを特徴とする請求項２に記載の有機電界発光素子。
【化２】
2006303394.tif 000021
一般式（４）中、Ｘ41〜Ｘ47は、各々独立に、単結合、又は、連結基を表す。Ｑ41〜Ｑ46は、Ｍ41に配位する原子群を表す。Ｙ41は炭素原子又はケイ素原子を表す。ｎ41は０又は１を表す。ｎ41が０の場合は、Ｑ42とＱ43間にＸ43を介した結合は存在しない。Ｍ41は、２価の白金イオン又は２価のパラジウムイオンを表す。
一般式（５）中、Ｘ51〜Ｘ57は、各々独立に、単結合、又は、連結基を表す。Ｑ51〜Ｑ56は、Ｍ51に配位する原子群を表す。Ｙ51は炭素原子又はケイ素原子を表す。ｎ51は０又は１を表す。ｎ51が０の場合は、Ｑ52とＱ53間にＸ53を介した結合は存在しない。Ｍ51は、２価の白金イオン又は２価のパラジウムイオンを表す。
一般式（６）中、Ｘ61〜Ｘ67は、各々独立に、単結合、又は、連結基を表す。Ｑ61〜Ｑ66は、Ｍ61に配位する原子群を表す。Ｙ61は炭素原子又はケイ素原子を表す。ｎ61は０又は１を表す。ｎ61が０の場合は、Ｑ62とＱ63間にＸ63を介した結合は存在しない。Ｍ61は、２価の白金イオン又は２価のパラジウムイオンを表す。
【請求項５】
前記５座の配位子を有する５座配位の金属錯体が、下記一般式（７）で表される化合物であることを特徴とする請求項２に記載の有機電界発光素子。
【化３】
2006303394.tif 000022
一般式（７）中、Ｘ71〜Ｘ73は、各々独立に、単結合、又は、連結基を表す。Ｑ75は、Ｍ71に配位する原子群を表す。Ｙ71は連結基を表す。Ｒ701〜Ｒ714は、各々独立に、水素原子又は置換基を表す。Ｒ707とＲ708が結合してもよい。Ｍ71は、２価の白金イオン又は２価のパラジウムイオンを表す。
【請求項６】
前記６座の配位子を有する６座配位の金属錯体が、下記一般式（８）で表される化合物であることを特徴とする請求項２に記載の有機電界発光素子。
【化４】
2006303394.tif 000023
一般式（８）中、Ｘ81〜Ｘ84は、各々独立に、単結合、又は、連結基を表す。Ｑ85及びＱ86は、Ｍ81に配位する原子群を表す。Ｒ801〜Ｒ814は、各々独立に、水素原子又は置換基を表す。Ｒ807とＲ808が結合してもよい。Ｍ81は、２価の白金イオン又は２価のパラジウムイオンを表す。
【請求項７】
前記５座配位又は６座配位の金属錯体が、りん光発光材料であることを特徴とする請求項１〜請求項６の何れか１項に記載の有機電界発光素子。
【発明の詳細な説明】
【技術分野】
【０００１】
本発明は、電気エネルギーを光に変換して発光できる有機電解発光素子（以下、「発光素子」、又は「有機ＥＬ素子」ともいう。）に関する。
【背景技術】
【０００２】
有機電界発光（ＥＬ）素子は、低電圧で高輝度の発光を得ることができるため、有望な表示素子として注目されている。この有機電界発光素子の重要な特性値として、外部量子効率がある。外部量子効率は 外部量子効率φ＝素子から放出されたフォトン数／素子に注入された電子数で算出され、この値が大きいほど消費電力の点で有利な素子と言える。
【０００３】
有機電界発光素子の外部量子効率は  外部量子効率φ＝内部量子効率×光取り出し効率 で決まる。有機化合物からの蛍光発光を利用する有機ＥＬ素子においては、内部量子効率の限界値が２５％であり、光取り出し効率が約２０％であることから、外部量子効率の限界値は約５％とされている。
【０００４】
有機電界発光素子の内部量子効率を向上させて、素子の外部量子効率を向上する方法として、白金錯体から成る三重項発光材料（りん光発光材料）を用いる素子が報告されている（特許文献１、特許文献２参照）。当該文献に記載される素子は、従来の蛍光発光を利用した素子（一重項発光素子）に比べて外部量子効率を向上させることが可能であるが、発光が橙〜赤色発光に限定されているため、フルカラー用途を考えた場合には、発光波長の短波長化という点で問題があった。また、駆動耐久性や発光効率の点でも改良が望まれていた。
【０００５】
また、下記特許文献３においては、ジピリジルベンゼン配位子を有する白金錯体を含有する発光素子が報告されている。当該文献に記載される素子は、高効率を達成してはいるが、耐久性の点で改良が望まれていた。
【特許文献１】米国特許第６３０３２３８Ｂ１号明細書
【特許文献２】米国特許第６６５３６５４Ｂ１号明細書
【特許文献３】国際公開第２００４／０３９７８１号パンフレット
【発明の開示】
【発明が解決しようとする課題】
【０００６】
本発明の目的は、高発光効率、及び、駆動耐久性の少なくとも一つに優れる有機電界発光素子の提供にある。
【課題を解決するための手段】
【０００７】
前記課題を解決するための手段は以下の通りである。
（１）  一対の電極間に発光層を含む少なくとも一層の有機化合物層を有する有機電界発光素子であって、前記有機化合物層の少なくとも一層が、中心金属イオンが２価の白金イオン又は２価のパラジウムイオンであり、且つ５座配位又は６座配位の金属錯体を含有することを特徴とする有機電界発光素子。
【０００８】
（２）  前記５座配位又は６座配位の金属錯体が、５座又は６座の配位子を有することを特徴とする前記（１）に記載の有機電界発光素子。
【０００９】
（３）  前記５座の配位子を有する５座配位の金属錯体が、下記一般式（１）、一般式（２）、又は、一般式（３）で表される化合物であることを特徴とする前記（２）に記載の有機電界発光素子。
【００１０】
【化１】
2006303394.tif 000002
【００１１】
一般式（１）中、Ｘ11〜Ｘ16は、各々独立に、単結合、又は、連結基を表す。Ｑ11〜Ｑ15は、Ｍに配位する原子群を表す。Ｙ11は連結基を表す。ｎ11は０又は１を表す。ｎ11が０の場合は、Ｑ12とＱ13間にＸ13を介した結合は存在しない。Ｍ11は、２価の白金イオン又は２価のパラジウムイオンを表す。
一般式（２）中、Ｘ21〜Ｘ26は、各々独立に、単結合、又は、連結基を表す。Ｑ21〜Ｑ25は、Ｍに配位する原子群を表す。Ｙ21は連結基を表す。ｎ21は０又は１を表す。ｎ21が０の場合は、Ｑ22とＱ23間にＸ23を介した結合は存在しない。Ｍ21は、２価の白金イオン又は２価のパラジウムイオンを表す。
一般式（３）中、Ｘ31〜Ｘ36は、各々独立に、単結合、又は、連結基を表す。Ｑ31〜Ｑ35は、Ｍに配位する原子群を表す。Ｙ31は連結基を表す。ｎ31は０又は１を表す。ｎ31が０の場合は、Ｑ32とＱ33間にＸ33を介した結合は存在しない。Ｍ31は、２価の白金イオン又は２価のパラジウムイオンを表す。
【００１２】
（４）  前記６座の配位子を有する６座配位の金属錯体が、下記一般式（４）、一般式（５）、又は、一般式（６）で表される化合物であることを特徴とする前記（２）に記載の有機電界発光素子。
【００１３】
【化２】
2006303394.tif 000003
【００１４】
一般式（４）中、Ｘ41〜Ｘ47は、各々独立に、単結合、又は、連結基を表す。Ｑ41〜Ｑ46は、Ｍ41に配位する原子群を表す。Ｙ41は炭素原子又はケイ素原子を表す。ｎ41は０又は１を表す。ｎ41が０の場合は、Ｑ42とＱ43間にＸ43を介した結合は存在しない。Ｍ41は、２価の白金イオン又は２価のパラジウムイオンを表す。
一般式（５）中、Ｘ51〜Ｘ57は、各々独立に、単結合、又は、連結基を表す。Ｑ51〜Ｑ56は、Ｍ51に配位する原子群を表す。Ｙ51は炭素原子又はケイ素原子を表す。ｎ51は０又は１を表す。ｎ51が０の場合は、Ｑ52とＱ53間にＸ53を介した結合は存在しない。Ｍ51は、２価の白金イオン又は２価のパラジウムイオンを表す。
一般式（６）中、Ｘ61〜Ｘ67は、各々独立に、単結合、又は、連結基を表す。Ｑ61〜Ｑ66は、Ｍ61に配位する原子群を表す。Ｙ61は炭素原子又はケイ素原子を表す。ｎ61は０又は１を表す。ｎ61が０の場合は、Ｑ62とＱ63間にＸ63を介した結合は存在しない。Ｍ61は、２価の白金イオン又は２価のパラジウムイオンを表す。
【００１５】
（５）  前記６座の配位子を有する５座配位の金属錯体が、下記一般式（７）で表される化合物であることを特徴とする前記（２）に記載の有機電界発光素子。
【００１６】
【化３】
2006303394.tif 000004
【００１７】
一般式（７）中、Ｘ71〜Ｘ73は、各々独立に、単結合、又は、連結基を表す。Ｑ75は、Ｍ71に配位する原子群を表す。Ｙ71は連結基を表す。Ｒ701〜Ｒ714は、各々独立に、水素原子又は置換基を表す。Ｒ707とＲ708が結合してもよい。Ｍ71は、２価の白金イオン又は２価のパラジウムイオンを表す。
【００１８】
（６）  前記６座の配位子を有する６座配位の金属錯体が、下記一般式（８）で表される化合物であることを特徴とする前記（２）に記載の有機電界発光素子。
【００１９】
【化４】
2006303394.tif 000005
【００２０】
一般式（８）中、Ｘ81〜Ｘ84は、各々独立に、単結合、又は、連結基を表す。Ｑ85及びＱ86は、Ｍ81に配位する原子群を表す。Ｒ801〜Ｒ814は、各々独立に、水素原子又は置換基を表す。Ｒ807とＲ808が結合してもよい。Ｍ81は、２価の白金イオン又は２価のパラジウムイオンを表す。
【００２１】
（７）  前記５座配位又は６座配位の金属錯体が、りん光発光材料であることを特徴とする前記（１）〜（６）の何れか１項に記載の有機電界発光素子。
【発明の効果】
【００２２】
本発明によれば、高発光効率、及び、駆動耐久性の少なくとも一つに優れる有機電界発光素子を提供することができる。
【発明を実施するための最良の形態】
【００２３】
以下、本発明について詳細に説明する。
本発明の有機電界発光素子は、一対の電極間に発光層を含む少なくとも一層の有機化合物層を有する有機電界発光素子であって、前記有機化合物層の少なくとも一層が、中心金属イオンが２価の白金イオン又は２価のパラジウムイオンであり、且つ５座配位又は６座配位の金属錯体を含有することを特徴とする。
上記構成とすることにより、高発光効率、及び、駆動耐久性の少なくとも一つに優れる有機電界発光素子とすることができる。さらに、特定構造を有する化合物を有機化合物層に含有することで、本発明の有機電界発光素子は、発光波長が短波長の素子にも好適に用いることができる。
【００２４】
（中心金属イオンが２価の白金イオン又は２価のパラジウムイオンであり、且つ５座配位又は６座配位の金属錯体）
以下、本発明における特徴的な成分である、中心金属イオンが２価の白金イオン又は２価のパラジウムイオンであり、且つ５座配位又は６座配位の金属錯体について説明する。
【００２５】
本発明において、前記５座配位又は６座配位の金属錯体は、有機化合物層の少なくとも一層中に含有されることを要し、発光層中にりん光発光材料として含有されることが好ましい。
【００２６】
ここで、５座配位の金属錯体とは、配位子中の５個の原子が中心金属イオンに配位している錯体のことである。また、６座配位の金属錯体とは、配位子中の６個の原子が中心金属イオンに配位している錯体のことである。
本発明における５座配位又は６座の金属錯体が有する中心金属イオンは、２価の白金イオン又は２価のパラジウムイオンであり、２価の白金イオンであることがより好ましい。
また、本発明においては６座配位の金属錯体であることが好ましい。
【００２７】
有機電界発光素子のりん光発光材料として使用される白金ポルフィリン錯体に代表される白金錯体は、４座配位子ポルフィリンを有する４座配位の錯体である。
これに対して、本発明における５座又は６座配位の金属錯体は、例えば、当該錯体が白金錯体の場合について述べれば、反応活性な白金アピカル位を配位子で塞ぐことができるため、安定性の点で有利である。さらに、配位子場強度の強い配位子をアピカル位に配位させることで、発光の短波長化を達することが可能となる。
【００２８】
本発明における５座配位又は６座配位の金属錯体が有する配位子は、単座配位子であってもよいいし、２座以上の多座配位子であってもよい。
【００２９】
本発明における５座配位の金属錯体は、２座以上の配位子を有することが好ましく、３座以上の配位子を有することがより好ましく、４座以上の配位子を有することがさらに好ましく、５座の配位子を有することが特に好ましい。
【００３０】
また、本発明における５座配位の金属錯体は、配位子として、２座配位子と３座配位子とを有する態様、及び、５座配位子を有する態様があるが、５座配位子を有する態様がより好ましい。
【００３１】
本発明における６座配位の金属錯体は、２座以上の配位子を有することが好ましく、３座以上の配位子を有することがより好ましく、４座以上の配位子を有することがさらに好ましく、６座の配位子を有することが特に好ましい。
【００３２】
また、本発明における６座配位の金属錯体としては、配位子として、３座配位子を２個有する態様（該３座配位子は、同一であっても異なっていてもよい。）、４座配位子と２座配位子とを有する態様、及び、６座配位子を有する態様があるが、３座配位子を２個有する態様、及び、６座配位子を有する態様がより好ましく、６座配位子を有する態様がさらに好ましい。
【００３３】
本発明において、５座の配位子を有する５座配位の金属錯体としては、下記一般式（１）、一般式（２）、又は、一般式（３）で表される化合物であることが好ましく、一般式（１）、又は、一般式（２）で表される化合物であることがより好ましく、一般式（１）で表される化合物であることがさらに好ましい。
【００３４】
【化５】
2006303394.tif 000006
【００３５】
一般式（１）中、Ｘ11〜Ｘ16は、各々独立に、単結合、又は、連結基を表す。Ｑ11〜Ｑ15は、Ｍ11に配位する原子群を表す。Ｙ11は連結基を表す。ｎ11は０又は１を表す。ｎ11が０の場合は、Ｑ12とＱ13間にＸ13を介した結合は存在しない。Ｍ11は、２価の白金イオン又は２価のパラジウムイオンを表す。
一般式（２）中、Ｘ21〜Ｘ26は、各々独立に、単結合、又は、連結基を表す。Ｑ21〜Ｑ25は、Ｍ21に配位する原子群を表す。Ｙ21は連結基を表す。ｎ21は０又は１を表す。ｎ21が０の場合は、Ｑ22とＱ23間にＸ23を介した結合は存在しない。Ｍ21は、２価の白金イオン又は２価のパラジウムイオンを表す。
一般式（３）中、Ｘ31〜Ｘ36は、各々独立に、単結合、又は、連結基を表す。Ｑ31〜Ｑ35は、Ｍ31に配位する原子群を表す。Ｙ31は連結基を表す。ｎ31は０又は１を表す。ｎ31が０の場合は、Ｑ32とＱ33間にＸ33を介した結合は存在しない。Ｍ31は、２価の白金イオン又は２価のパラジウムイオンを表す。
【００３６】
一般式（１）で表される化合物について説明する。
Ｘ11〜Ｘ16は、各々独立に、単結合、又は、連結基を表す。
Ｘ11〜Ｘ16で表される連結基としては、特に限定されないが、アルキレン基（例えば、メチレン基、ジメチルメチレン基、ジイソプロピルメチレン基、ジフェニルメチレン基、エチレン基、テトラメチルエチレン基など）、アルケニレン基（例えば、ビニレン基、ジメチルビニレン基など）、アルキニレン基（例えば、エチニレン基など）、アリーレン基（フェニレン基、ナフチレン基など）、ヘテロアリーレン基（例えば、ピリジレン基、ピラジレン基、キノリレン基など）、酸素連結基、硫黄連結基、窒素連結基（例えば、メチルアミノ連結基、フェニルアミノ連結基、ｔブチルアミノ連結基など）、及び、これらを組み合わせた連結基（例えば、オキシレンメチレン基など）などが挙げられる。
【００３７】
Ｘ11、Ｘ12、Ｘ14、及びＸ15としては、単結合、又はアルキレン基が好ましく、単結合がより好ましい。Ｘ13及びＸ16としては、単結合、又は、アルキレン基が好ましく、アルキレン基がより好ましい。
【００３８】
Ｑ11〜Ｑ15は、Ｍ11に配位する原子群を表す。該原子群としては、Ｍ11に配位する原子群であれば特に限定されないが、炭素原子で配位する原子群、窒素原子で配位する原子群、酸素原子で配位する原子群、硫黄原子で配位する原子群、及びりん原子で配位する原子群が好ましく、炭素原子で配位する原子群、窒素原子で配位する原子群、酸素原子で配位する原子群がより好ましく、炭素原子で配位する原子群、及び窒素原子で配位する原子群がさらに好ましい。
【００３９】
前記炭素原子で配位する原子群としては、例えば、イミノ基、芳香族炭化水素環基（ベンゼン、ナフタレンなど）、ヘテロ環基（チオフェン、ピリジン、ピラジン、ピリミジン、ピリダジン、トリアジン、チアゾール、オキサゾール、ピロール、イミダゾール、ピラゾール、トリアゾールなど）及びこれらを含む縮合環、並びにこれらの互変異性体が挙げられる。これらの基は、さらに置換基を有していてもよい。導入可能な置換基の例としては、後述する一般式（７）におけるＲ701で説明する基が挙げられる。
【００４０】
前記窒素原子で配位する原子群としては、例えば、含窒素ヘテロ環基（ピリジン、ピラジン、ピリミジン、ピリダジン、トリアジン、チアゾール、オキサゾール、ピロール、イミダゾール、ピラゾール、トリアゾールなど）、アミノ基（アルキルアミノ基（好ましくは炭素数２〜３０、より好ましくは炭素数２〜２０、特に好ましくは炭素数２〜１０であり、例えば、メチルアミノ）、アリールアミノ基（例えば、フェニルアミノ）などが挙げられる。）、アシルアミノ基（好ましくは炭素数２〜３０、より好ましくは炭素数２〜２０、特に好ましくは炭素数２〜１０であり、例えば、アセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えば、メトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えば、フェニルオキシカルボニルアミノなどが挙げられる。）、スルホニルアミノ基（好ましくは炭素数１〜３０、より好ましくは炭素数１〜２０、特に好ましくは炭素数１〜１２であり、例えば、メタンスルホニルアミノ、ベンゼンスルホニルアミノなどが挙げられる。）、イミノ基などが挙げられる。これらの基はさらに置換されていてもよい。導入可能な置換基の例としては、後述する一般式（７）におけるＲ701で説明する基が挙げられる。
【００４１】
前記酸素原子で配位する原子群としては、アルコキシ基（好ましくは炭素数１〜３０、より好ましくは炭素数１〜２０、特に好ましくは炭素数１〜１０であり、例えば、メトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えば、フェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えば、ピリジルオキシ、ピラジルオキシ、ピリミジルオキシ、キノリルオキシなどが挙げられる。）、アシルオキシ基（好ましくは炭素数２〜３０、より好ましくは炭素数２〜２０、特に好ましくは炭素数２〜１０であり、例えば、アセトキシ、ベンゾイルオキシなどが挙げられる。）、シリルオキシ基（好ましくは炭素数３〜４０、より好ましくは炭素数３〜３０、特に好ましくは炭素数３〜２４であり、例えば、トリメチルシリルオキシ、トリフェニルシリルオキシなどが挙げられる。）、カルボニル基（例えば、ケトン基、エステル基、アミド基など）、エーテル基（例えば、ジアルキルエーテル基、ジアリールエーテル基、フリル基など）などが挙げられる。これらの基はさらに置換されていてもよい。導入可能な置換基の例としては、後述する一般式（７）におけるＲ701で説明する基が挙げられる。
【００４２】
前記硫黄原子で配位する原子群としては、アルキルチオ基（好ましくは炭素数１〜３０、より好ましくは炭素数１〜２０、特に好ましくは炭素数１〜１２であり、例えば、メチルチオ、エチルチオなどが挙げられる。）、アリールチオ基（好ましくは炭素数６〜３０、より好ましくは炭素数６〜２０、特に好ましくは炭素数６〜１２であり、例えば、フェニルチオなどが挙げられる。）、ヘテロ環チオ基（好ましくは炭素数１〜３０、より好ましくは炭素数１〜２０、特に好ましくは炭素数１〜１２であり、例えば、ピリジルチオ、２−ベンズイミゾリルチオ、２−ベンズオキサゾリルチオ、２−ベンズチアゾリルチオなどが挙げられる。）、チオカルボニル基（例えば、チオケトン基、チオエステル基など）、チオエーテル基（例えば、ジアルキルチオエーテル基、ジアリールチオエーテル基、チオフリル基など）などが挙げられる。これらの基はさらに置換されていてもよい。導入可能な置換基の例としては、後述する一般式（７）におけるＲ701で説明する基が挙げられる。
【００４３】
前記リン原子で配位する原子群としては、ジアルキルホスフィノ基、ジアリールホスフィノ基、トリアルキルホスフィン、トリアリールホスフィン、ホスフィニン基等が挙げられる。これらの基はさらに置換されていてもよい。導入可能な置換基の例としては、後述する一般式（７）におけるＲ701で説明する基が挙げられる。
【００４４】
Ｑ11及びＱ14としては、窒素原子で配位する原子群、及びりん原子で配位する原子群が好ましく、窒素原子で配位する原子群がより好ましく、窒素原子で配位する含窒素へテロ環基がさらに好ましく、窒素原子で配位する単環の含窒素へテロ環基が特に好ましい。
【００４５】
Ｑ12及びＱ13としては、炭素原子で配位する原子群、窒素原子で配位する原子群、及び酸素原子で配位する原子群が好ましく、炭素原子で配位するアリール基、炭素原子で配位するヘテロアリール基、窒素原子で配位するヘテロアリール基、酸素原子で配位するカルボキシル基、酸素原子で配位するアリールオキシ基、及び酸素原子で配位するヘテロアリールオキシ基がより好ましく、炭素原子で配位するアリール基、窒素原子で配位するヘテロアリール基、及び酸素原子で配位するカルボキシル基がさらに好ましく、炭素原子で配位するアリール基が特に好ましい。
【００４６】
Ｙ11は連結基を表す。該連結基としては、特に限定されないが、窒素連結基、炭素連結基（炭素連結基上の置換基としては、後述する一般式（７）におけるＲ701で説明する基が挙げられる）、及びケイ素連結基が好ましく（ケイ素連結基上の置換基としては後述する一般式（７）におけるＲ701で説明する基が挙げられる）、炭素連結基、及びケイ素連結基がより好ましく、炭素連結基がさらに好ましい。
【００４７】
ｎ11は０又は１を表し、０が好ましい。ｎ11が０の場合は、Ｑ12とＱ13間にＸ13を介した結合は存在しない。
【００４８】
Ｍ11は、２価の白金イオン又は２価のパラジウムイオンを表し、２価の白金イオンがより好ましい。
【００４９】
一般式（２）で表される化合物について説明する。
Ｘ21〜Ｘ26は、それぞれ前記一般式（１）におけるＸ11〜Ｘ16と同義であり、好ましい範囲も同じである。
【００５０】
Ｑ21〜Ｑ25は、Ｍ21に配位する原子群を表す。該原子群としては、Ｍに配位する原子群であれば特に限定されないが、炭素原子で配位する原子群、窒素原子で配位する原子群、酸素原子で配位する原子群、硫黄原子で配位する原子群、及びりん原子で配位する原子群が好ましく、炭素原子で配位する原子群、窒素原子で配位する原子群、及び酸素原子で配位する原子群がより好ましく、炭素原子で配位する原子群、及び窒素原子で配位する原子群がさらに好ましい。
【００５１】
Ｑ21及びＱ24としては、炭素原子で配位する原子群、及び窒素原子で配位する原子群が好ましく、炭素原子で配位するアリール基、炭素原子で配位するヘテロアリール基、及び窒素原子で配位するヘテロアリール基がより好ましく、炭素原子で配位するアリール基、窒素原子で配位するヘテロアリール基がさらに好ましく、及び炭素原子で配位するアリール基が特に好ましい。
【００５２】
Ｑ22及びＱ23としては、窒素原子で配位する原子群、及びりん原子で配位する原子群が好ましく、窒素原子で配位する原子群がより好ましく、窒素原子で配位する含窒素へテロ環基がさらに好ましく、窒素原子で配位する単環の含窒素へテロ環基が特に好ましい。
【００５３】
Ｙ21は、前記一般式（１）におけるＹ11と同義であり、好ましい範囲も同じである。
【００５４】
ｎ21は０又は１を表し、０が好ましい。ｎ21が０の場合は、Ｑ22とＱ23間にＸ23を介した結合は存在しない。
【００５５】
Ｍ21は、前記一般式（１）におけるＭ11と同義であり、好ましい範囲も同じである。
【００５６】
一般式（３）で表される化合物について説明する。
Ｘ31〜Ｘ36は、それぞれ前記一般式（１）におけるＸ11〜Ｘ16と同義であり、好ましい範囲も同じである。
【００５７】
Ｑ31〜Ｑ35は、Ｍ21に配位する原子群を表す。該原子群としては、Ｍ21に配位する原子群であれば特に限定されないが、炭素原子で配位する原子群、窒素原子で配位する原子群、酸素原子で配位する原子群、硫黄原子で配位する原子群、及びりん原子で配位する原子群が好ましく、炭素原子で配位する原子群、窒素原子で配位する原子群、及び酸素原子で配位する原子群がより好ましく、炭素原子で配位する原子群、及び窒素原子で配位する原子群がさらに好ましい。
【００５８】
Ｑ31及びＱ33としては、窒素原子で配位する原子群、及びりん原子で配位する原子群が好ましく、窒素原子で配位する原子群がより好ましく、窒素原子で配位する含窒素へテロ環基がさらに好ましく、窒素原子で配位する単環の含窒素へテロ環基が特に好ましい。
【００５９】
Ｑ32としては、炭素原子で配位する原子群、窒素原子で配位する原子群、及び酸素原子で配位する原子群が好ましく、炭素原子で配位するアリール基、炭素原子で配位するヘテロアリール基、窒素原子で配位するヘテロアリール基、酸素原子で配位するカルボキシル基、酸素原子で配位するアリールオキシ基、及び酸素原子で配位するヘテロアリールオキシ基がより好ましく、炭素原子で配位するアリール基、窒素原子で配位するヘテロアリール基、及び酸素原子で配位するカルボキシル基がさらに好ましく、炭素原子で配位するアリール基が特に好ましい。
【００６０】
Ｑ34としては、炭素原子で配位する原子群、及び窒素原子で配位する原子群が好ましく、炭素原子で配位するアリール基、炭素原子で配位するヘテロアリール基、及び窒素原子で配位するヘテロアリール基がより好ましく、炭素原子で配位するアリール基、及び窒素原子で配位するヘテロアリール基がさらに好ましく、炭素原子で配位するアリール基が特に好ましい。
【００６１】
Ｙ31は、前記一般式（１）におけるＹ11と同義であり、好ましい範囲も同じである。
【００６２】
ｎ31は０又は１を表し、０が好ましい。ｎ31が０の場合は、Ｑ32とＱ33間にＸ33を介した結合は存在しない。
【００６３】
Ｍ31は、前記一般式（１）におけるＭ11と同義であり、好ましい範囲も同じである。
【００６４】
本発明において、６座配位子を有する６座配位の金属錯体としては、下記一般式（４）、一般式（５）、又は、一般式（６）で表される化合物であることが好ましく、一般式（４）、又は、一般式（５）で表される化合物であることがより好ましく、一般式（４）で表される化合物であることがさらに好ましい。
【００６５】
【化６】
2006303394.tif 000007
【００６６】
一般式（４）中、Ｘ41〜Ｘ47は、各々独立に、単結合、又は、連結基を表す。Ｑ41〜Ｑ46は、Ｍ41に配位する原子群を表す。Ｙ41は炭素原子又はケイ素原子を表す。ｎ41は０又は１を表す。ｎ41が０の場合は、Ｑ42とＱ43間にＸ43を介した結合は存在しない。Ｍ41は、２価の白金イオン又は２価のパラジウムイオンを表す。
一般式（５）中、Ｘ51〜Ｘ57は、各々独立に、単結合、又は、連結基を表す。Ｑ51〜Ｑ56は、Ｍ51に配位する原子群を表す。Ｙ51は炭素原子又はケイ素原子を表す。ｎ51は０又は１を表す。ｎ51が０の場合は、Ｑ52とＱ53間にＸ53を介した結合は存在しない。Ｍ51は、２価の白金イオン又は２価のパラジウムイオンを表す。
一般式（６）中、Ｘ61〜Ｘ67は、各々独立に、単結合、又は、連結基を表す。Ｑ61〜Ｑ66は、Ｍ61に配位する原子群を表す。Ｙ61は炭素原子又はケイ素原子を表す。ｎ61は０又は１を表す。ｎ61が０の場合は、Ｑ62とＱ63間にＸ63を介した結合は存在しない。Ｍ61は、２価の白金イオン又は２価のパラジウムイオンを表す。
【００６７】
一般式（４）で表される化合物について説明する。
Ｘ41〜Ｘ46は、それぞれ前記一般式（１）におけるＸ11〜Ｘ16と同義であり、好ましい範囲も同じである。Ｘ47は、前記一般式（１）におけるＸ16と同義であり、好ましい範囲も同じである。
【００６８】
Ｑ41〜Ｑ46は、それぞれ前記一般式（１）におけるＱ11〜Ｑ16と同義であり、好ましい範囲も同じである。Ｑ47は、前記一般式（１）におけるＱ15と同義であり、好ましい範囲も同じである。
【００６９】
Ｙ41は炭素原子又はケイ素原子を表し、炭素原子が好ましい。
【００７０】
ｎ41は０又は１を表し、０が好ましい。ｎ41が０の場合は、Ｑ42とＱ43間にＸ43を介した結合は存在しない。
【００７１】
Ｍ41は、２価の白金イオン又は２価のパラジウムイオンを表し、２価の白金イオンがより好ましい。
【００７２】
一般式（５）に関して説明する。
Ｘ51〜Ｘ56は、それぞれ前記一般式（１）におけるＸ11〜Ｘ16と同義であり、好ましい範囲も同じである。Ｘ57は、前記一般式（１）におけるＸ16と同義であり、好ましい範囲も同じである。
【００７３】
Ｑ51〜Ｑ55は、それぞれ前記一般式（２）におけるＱ21〜Ｑ25と同義であり、好ましい範囲も同じである。Ｑ56は、前記一般式（２）におけるＱ25と同義であり、好ましい範囲も同じである。
【００７４】
Ｙ51は、前記一般式（４）におけるＹ41と同義であり、好ましい範囲も同じである。
【００７５】
ｎ51は０又は１を表し、０が好ましい。ｎ51が０の場合は、Ｑ52とＱ53間にＸ53を介した結合は存在しない。
【００７６】
Ｍ51は、前記一般式（４）におけるＭ41と同義であり、好ましい範囲も同じである。
【００７７】
一般式（６）で表される化合物について説明する。
Ｘ61〜Ｘ66は、それぞれ前記一般式（１）におけるＸ11〜Ｘ16と同義であり、好ましい範囲も同じである。Ｘ67は、前記一般式（１）におけるＸ16と同義であり、好ましい範囲も同じである。
【００７８】
Ｑ61〜Ｑ65は、それぞれ前記一般式（３）におけるＱ31〜Ｑ35と同義であり、好ましい範囲も同じである。Ｑ66は、前記一般式（３）におけるＱ35と同義であり、好ましい範囲も同じである。
【００７９】
Ｙ61は、前記一般式（４）におけるＹ41と同義であり、好ましい範囲も同じである。
【００８０】
ｎ61は０又は１を表し、０が好ましい。ｎ61が０の場合は、Ｑ61とＱ63間にＸ63を介した結合は存在しない。
【００８１】
Ｍ61は、前記一般式（４）におけるＭ41と同義であり、好ましい範囲も同じである。
【００８２】
前記一般式（１）で表される化合物は、下記一般式（７）であらわされる化合物であることが好ましい。
【００８３】
【化７】
2006303394.tif 000008
【００８４】
一般式（７）中、Ｘ71〜Ｘ73は、各々独立に、単結合、又は、連結基を表す。Ｑ75は、Ｍ71に配位する原子群を表す。Ｙ71は連結基を表す。Ｒ701〜Ｒ714は、各々独立に、水素原子又は置換基を表す。Ｒ707とＲ708が結合してもよい。Ｍ71は、２価の白金イオン又は２価のパラジウムイオンを表す。
【００８５】
また、前記一般式（４）で表される化合物は、下記一般式（８）で表される化合物であることが好ましい。
【００８６】
【化８】
2006303394.tif 000009
【００８７】
一般式（８）中、Ｘ81〜Ｘ84は、各々独立に、単結合、又は、連結基を表す。Ｑ85及びＱ86は、Ｍ81に配位する原子群を表す。Ｒ801〜Ｒ814は、各々独立に、水素原子又は置換基を表す。Ｒ807とＲ808が結合してもよい。Ｍ81は、２価の白金イオン又は２価のパラジウムイオンを表す。
【００８８】
一般式（７）で表される化合物について説明する。
Ｘ71、Ｘ73、Ｑ75、及びＹ71は、それぞれ前記一般式（１）におけるＸ12、Ｘ14、Ｑ15、及びＹ11と同義であり、好ましい範囲も同じである。
【００８９】
Ｒ701〜Ｒ714は、各々独立に、水素原子又は置換基を表す。Ｒ707とＲ708が結合してもよい。
【００９０】
Ｒ701〜Ｒ714で表される置換基としては、例えば、アルキル基（好ましくは炭素数１〜３０、より好ましくは炭素数１〜２０、特に好ましくは炭素数１〜１０であり、例えば、メチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、特に好ましくは炭素数２〜１０であり、例えば、ビニル、アリル、２−ブテニル、３−ペンテニルなどが挙げられる。）、アルキニル基（好ましくは炭素数２〜３０、より好ましくは炭素数２〜２０、特に好ましくは炭素数２〜１０であり、例えば、プロパルギル、３−ペンチニルなどが挙げられる。）、アリール基（好ましくは炭素数６〜３０、より好ましくは炭素数６〜２０、特に好ましくは炭素数６〜１２であり、例えば、フェニル、ｐ−メチルフェニル、ナフチル、アントラニルなどが挙げられる。）、アミノ基（好ましくは炭素数０〜３０、より好ましくは炭素数０〜２０、特に好ましくは炭素数０〜１０であり、例えば、アミノ、メチルアミノ、ジメチルアミノ、ジエチルアミノ、ジベンジルアミノ、ジフェニルアミノ、ジトリルアミノなどが挙げられる。）、アルコキシ基（好ましくは炭素数１〜３０、より好ましくは炭素数１〜２０、特に好ましくは炭素数１〜１０であり、例えば、メトキシ、エトキシ、ブトキシ、２−エチルヘキシロキシなどが挙げられる。）、アリールオキシ基（好ましくは炭素数６〜３０、より好ましくは炭素数６〜２０、特に好ましくは炭素数６〜１２であり、例えば、フェニルオキシ、１−ナフチルオキシ、２−ナフチルオキシなどが挙げられる。）、ヘテロ環オキシ基（好ましくは炭素数１〜３０、より好ましくは炭素数１〜２０、特に好ましくは炭素数１〜１２であり、例えば、ピリジルオキシ、ピラジルオキシ、ピリミジルオキシ、キノリルオキシなどが挙げられる。）、アシル基（好ましくは炭素数１〜３０、より好ましくは炭素数１〜２０、特に好ましくは炭素数１〜１２であり、例えば、アセチル、ベンゾイル、ホルミル、ピバロイルなどが挙げられる。）、
【００９１】
アルコキシカルボニル基（好ましくは炭素数２〜３０、より好ましくは炭素数２〜２０、特に好ましくは炭素数２〜１２であり、例えば、メトキシカルボニル、エトキシカルボニルなどが挙げられる。）、アリールオキシカルボニル基（好ましくは炭素数７〜３０、より好ましくは炭素数７〜２０、特に好ましくは炭素数７〜１２であり、例えば、フェニルオキシカルボニルなどが挙げられる。）、アシルオキシ基（好ましくは炭素数２〜３０、より好ましくは炭素数２〜２０、特に好ましくは炭素数２〜１０であり、例えば、アセトキシ、ベンゾイルオキシなどが挙げられる。）、アシルアミノ基（好ましくは炭素数２〜３０、より好ましくは炭素数２〜２０、特に好ましくは炭素数２〜１０であり、例えば、アセチルアミノ、ベンゾイルアミノなどが挙げられる。）、アルコキシカルボニルアミノ基（好ましくは炭素数２〜３０、より好ましくは炭素数２〜２０、特に好ましくは炭素数２〜１２であり、例えば、メトキシカルボニルアミノなどが挙げられる。）、アリールオキシカルボニルアミノ基（好ましくは炭素数７〜３０、より好ましくは炭素数７〜２０、特に好ましくは炭素数７〜１２であり、例えば、フェニルオキシカルボニルアミノなどが挙げられる。）、スルホニルアミノ基（好ましくは炭素数１〜３０、より好ましくは炭素数１〜２０、特に好ましくは炭素数１〜１２であり、例えば、メタンスルホニルアミノ、ベンゼンスルホニルアミノなどが挙げられる。）、スルファモイル基（好ましくは炭素数０〜３０、より好ましくは炭素数０〜２０、特に好ましくは炭素数０〜１２であり、例えば、スルファモイル、メチルスルファモイル、ジメチルスルファモイル、フェニルスルファモイルなどが挙げられる。）、カルバモイル基（好ましくは炭素数１〜３０、より好ましくは炭素数１〜２０、特に好ましくは炭素数１〜１２であり、例えば、カルバモイル、メチルカルバモイル、ジエチルカルバモイル、フェニルカルバモイルなどが挙げられる。）、アルキルチオ基（好ましくは炭素数１〜３０、より好ましくは炭素数１〜２０、特に好ましくは炭素数１〜１２であり、例えば、メチルチオ、エチルチオなどが挙げられる。）、
【００９２】
アリールチオ基（好ましくは炭素数６〜３０、より好ましくは炭素数６〜２０、特に好ましくは炭素数６〜１２であり、例えば、フェニルチオなどが挙げられる。）、ヘテロ環チオ基（好ましくは炭素数１〜３０、より好ましくは炭素数１〜２０、特に好ましくは炭素数１〜１２であり、例えば、ピリジルチオ、２−ベンズイミゾリルチオ、２−ベンズオキサゾリルチオ、２−ベンズチアゾリルチオなどが挙げられる。）、スルホニル基（好ましくは炭素数１〜３０、より好ましくは炭素数１〜２０、特に好ましくは炭素数１〜１２であり、例えば、メシル、トシルなどが挙げられる。）、スルフィニル基（好ましくは炭素数１〜３０、より好ましくは炭素数１〜２０、特に好ましくは炭素数１〜１２であり、例えば、メタンスルフィニル、ベンゼンスルフィニルなどが挙げられる。）、ウレイド基（好ましくは炭素数１〜３０、より好ましくは炭素数１〜２０、特に好ましくは炭素数１〜１２であり、例えば、ウレイド、メチルウレイド、フェニルウレイドなどが挙げられる。）、リン酸アミド基（好ましくは炭素数１〜３０、より好ましくは炭素数１〜２０、特に好ましくは炭素数１〜１２であり、例えば、ジエチルリン酸アミド、フェニルリン酸アミドなどが挙げられる。）、ヒドロキシ基、メルカプト基、ハロゲン原子（例えば、フッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば、窒素原子、酸素原子、硫黄原子が挙げられ、具体的には例えば、イミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。）、シリル基（好ましくは炭素数３〜４０、より好ましくは炭素数３〜３０、特に好ましくは炭素数３〜２４であり、例えば、トリメチルシリル、トリフェニルシリルなどが挙げられる。）、シリルオキシ基（好ましくは炭素数３〜４０、より好ましくは炭素数３〜３０、特に好ましくは炭素数３〜２４であり、例えば、トリメチルシリルオキシ、トリフェニルシリルオキシなどが挙げられる。）などが挙げられる。これらの置換基は更に置換されてもよい。
【００９３】
Ｒ701、Ｒ703、Ｒ712、及びＲ714としては、水素原子、アルキル基、アルコキシ基、及びアミノ基が好ましく、水素原子、及びアルキル基がより好ましく、水素原子がさらに好ましい。
【００９４】
Ｒ702、及びＲ713としては、水素原子、アルキル基、アルコキシ基、及びアミノ基が好ましく、水素原子、アルキル基、及びアルコキシ基がより好ましく、水素原子、アルコキシ基、及びジアルキルアミノ基がさらに好ましい。
【００９５】
Ｒ704、Ｒ706、Ｒ709、及びＲ711としては、水素原子、フッ素原子、フッ素置換アルキル基、フッ素置換アリール基、ヘテロアリール基、シアノ基、カルボニル基、及びスルホニル基が好ましく、フッ素原子、パーフルオロアルキル基、及びパーフルオロアリール基、シアノ基がより好ましく、フッ素原子、及びシアノ基がさらに好ましく、フッ素原子が特に好ましい。
【００９６】
Ｒ705、及びＲ710としては、水素原子、フッ素原子、フッ素置換アルキル基、アリール基、ヘテロアリール基、シアノ基、カルボニル基、及びスルホニル基が好ましく、フッ素原子、パーフルオロアルキル基、パーフルオロアリール基、及びシアノ基がより好ましく、パーフルオロアルキル基、パーフルオロアリール基、及びシアノ基がさらに好ましく、シアノ基が特に好ましい。
【００９７】
Ｒ707、及びＲ708としては、水素原子、フッ素原子、フッ素置換アルキル基、フッ素置換アリール基、及びヘテロアリール基が好ましく、水素原子、及びフッ素原子がより好ましく、水素原子がさらに好ましい。
【００９８】
一般式（８）で表される化合物について説明する。
Ｘ81、Ｘ83、Ｑ85、Ｙ81、及びＲ801〜Ｒ814は、それぞれ前記一般式（７）におけるＸ71、Ｘ73、Ｑ75、Ｙ71、及びＲ701〜Ｒ714と同義であり、好ましい範囲も同じである。Ｘ84及びＱ86は、それぞれ前記一般式（７）におけるＸ73及びＱ75と同義であり、好ましい範囲も同じである。
【００９９】
本発明における５座又は６座配位の金属錯体は、既述のごとく、発光層中に、りん光発光材料として含有されることが好ましい。
前記５座又は６座配位の金属錯体がりん光発光材料として使用される場合、該りん光発光材料のりん光量子収率は、３０％以上であることが好ましく、５０％以上であることがより好ましく、７０％以上であることがさらに好ましく、９０％以上であることが特に好ましい。
【０１００】
りん光発光材料のりん光量子収率は、例えば、有機溶媒（例えば、トルエン、ジクロロエタンなど）に溶解したりん光発光材料（例えば、１×１０-3ｍｏｌ／ｌの濃度）を凍結脱気し、室温で光照射した時の発光量を、絶対蛍光量子収率の分かっている材料（例えば、フルオレセイン、アントラセン、ローダミンなど）と比較して、測定することができる。
【０１０１】
りん光発光材料のりん光寿命は、１０μｓ以下であることが好ましく、５μｓ以下であることがより好ましく、３μｓ以下であることがさらに好ましい。
【０１０２】
りん光発光材料のりん光寿命は、例えば、有機溶媒（例えばトルエン、ジクロロエタンなど）に溶解したりん光発光材料（例えば１×１０-3ｍｏｌ／の濃度）を凍結脱気し、室温で光照射した時の発光寿命を測定することにより、求めることができる。
【０１０３】
本発明における５座配位又は６座配位の金属錯体は、低分子化合物であっもてよく、また、オリゴマー化合物、金属錯体を主鎖又は側鎖に有するポリマー化合物（重量平均分子量（ポリスチレン換算）は、好ましくは１０００〜５００００００、より好ましくは２０００〜１００００００、さらに好ましくは３０００〜１０００００である。）であってもよい。
本発明における５座配位又は６座配位の金属錯体は、低分子化合物であることが好ましい。
【０１０４】
次に、本発明における５座配位又は６座配位の金属錯体の化合物例〔例示化合物（１−１）〜（１−３２）〕を示すが、本発明はこれに限定されない。
【０１０５】
【化９】
2006303394.tif 000010
【０１０６】
【化１０】
2006303394.tif 000011
【０１０７】
【化１１】
2006303394.tif 000012
【０１０８】
【化１２】
2006303394.tif 000013
【０１０９】
【化１３】
2006303394.tif 000014
【０１１０】
【化１４】
2006303394.tif 000015
【０１１１】
【化１５】
2006303394.tif 000016
【０１１２】
本発明における５座配位又は６座配位の金属錯体は、１種単独で用いてもよいし、２種以上を併用してもよい。
有機化合物層１層中において、前記５座配位又は６座配位の金属錯体の含有量としては、
０．１〜９９質量％が好ましく、１〜５０質量％がより好ましく、３〜２０質量％がさらに好ましい。
本発明における５座配位又は６座配位の金属錯体が含有される有機化合物層としては、発光層であることが好ましい。
【０１１３】
本発明における５座配位又は６座配位の金属錯体は、例えば、配位子と金属源（例えば、塩化白金、塩化パラジウム、塩化白金酸カリウム、塩化パラジウム酸ナトリウム、臭化白金、白金アセチルアセトン錯体など）を、溶媒（アセトニトリル、ベンゾニトリル、酢酸、エタノール、メトキシエタノール、グリセロール、水、及び、これらの混合溶媒など）の存在下、もしくは、非存在下混合し、合成することができる。反応を活性化させる添加剤（トリフルオロメタンスルホン酸銀など）を添加させてもよいし、不活性ガス（窒素、アルゴンなど）の存在下で反応させてもよい。
反応温度は、特に限定されないが、−３０℃〜４００℃が好ましく、０℃〜３５０℃がより好ましく、２５℃〜３００℃がさらに好ましい。
例えば、前記した例示化合物（１−５）は、公知の化合物より、下記のスキームで合成することができる。
【０１１４】
【化１６】
2006303394.tif 000017
【０１１５】
本発明における５座配位又は６座配位の金属錯体を発光層に含有する有機電界発光素子（本発明の有機電界発光素子）の好適な態様について詳細に説明する。
本発明の有機電界発光素子の外部量子効率としては、５％以上が好ましく、１０％以上がより好ましく、１３％以上がさらに好ましい。外部量子効率の数値は２０℃で素子を駆動したときの外部量子効率の最大値、もしくは、２０℃で素子を駆動した時の１００〜３００ｃｄ／ｍ2付近での外部量子効率の値を用いることができる。
【０１１６】
本発明の有機電界発光素子の内部量子効率としては、３０％以上が好ましく、５０％以上がさらに好ましく、７０％以上がさらに好ましい。素子の内部量子効率は、内部量子効率＝外部量子効率／光取り出し効率で算出される。通常の有機ＥＬ素子では光取り出し効率は約２０％であるが、本発明の有機電界発光素子では、基板の形状、電極の形状、有機層の膜厚、無機層の膜厚、有機層の屈折率、無機層の屈折率等を工夫することにより、光取り出し効率を２０％以上にすることが可能である。
【０１１７】
本発明の有機電界発光素子を構成する各層の詳細は後述する通りであるが、少なくとも、ホール輸送層、発光層、及び電子輸送層の３層を有する素子であることが好ましい。
本発明における発光層は、発光効率及び駆動耐久性向上の観点から、ホスト材料と、りん光発光材料として前記５座配位又は６座配位の金属錯体と、を含むことが好ましい。
【０１１８】
発光層に含まれるホスト材料のイオン化ポテンシャルは、素子の駆動電圧を低下させる観点から、５．８ｅＶ以上、６．３ｅＶ以下であることが好ましく、５．９５ｅＶ以上、６．２５ｅＶ以下であることがより好ましく、６．０ｅＶ以上６．２ｅＶ以下であることがさらに好ましい。
【０１１９】
発光層に含まれるホスト材料の電子移動度は、素子の駆動電圧を低下させる観点から、１×１０-6ｃｍ2／Ｖｓ 以上、１×１０-1ｃｍ2／Ｖｓ以下であることが好ましく、５×１０-6ｃｍ2／Ｖｓ以上１×１０-2ｃｍ2／Ｖｓ以下であることがより好ましく、１×１０-5ｃｍ2／Ｖｓ以上１×１０-2ｃｍ2／Ｖｓ以下であることがさらに好ましく、５×１０-5ｃｍ2／Ｖｓ以上１×１０-2ｃｍ2／Ｖｓ以下であることが特に好ましい。
【０１２０】
発光層に含まれるホスト材料のホール移動度は、素子の駆動電圧を低下させる観点から、１×１０-6ｃｍ2／Ｖｓ以上、１×１０-1ｃｍ2／Ｖｓ以下であることが好ましく、５×１０-6ｃｍ2／Ｖｓ以上１×１０-2ｃｍ2／Ｖｓ以下であることがより好ましく、１×１０-5ｃｍ2／Ｖｓ以上１×１０-2ｃｍ2／Ｖｓ以下であることがさらに好ましく、５×１０-5ｃｍ2／Ｖｓ以上１×１０-2ｃｍ2／Ｖｓ以下であることが特に好ましい。
【０１２１】
本発明における発光層に含まれるホスト材料、電子輸送層に含まれる電子輸送材料、及び、ホール輸送層に含まれるホール輸送材料のガラス転移点は、素子の熱安定性を向上させる観点から、９０℃以上４００℃以下であることが好ましく、１００℃以上３８０℃以下であることがより好ましく、１２０℃以上３７０℃以下であることがさらに好ましく、１４０℃以上３６０℃以下であることが特に好ましい。
【０１２２】
また、本発明の有機電界発光素子を青色発光に適用する場合には、以下の態様であることが好ましい。
発光の極大波長は、青色色純度の観点から、好ましくは３９０ｎｍ以上、４９５ｎｍ以下であり、より好ましくは４００ｎｍ以上、４９０ｎｍ以下である。また、本発明の有機電界発光素子は、５００ｎｍ以上にも発光極大波長を有してもよく、白色発光素子であってもよい。
【０１２３】
発光のＣＩＥ色度値のｘ値は、青色色純度の観点から、好ましくは０．２２以下であり、より好ましくは０．２０以下である。
【０１２４】
発光のＣＩＥ色度値のｙ値は、青色色純度の観点から、好ましくは０．２５以下であり、より好ましくは０．２０以下であり、さらに好ましくは０．１５以下である。
【０１２５】
発光スペクトルの半値幅は、青色色純度の観点から、１００ｎｍ以下が好ましく、９０ｎｍ以下がより好ましく、８０ｎｍ以下がさらに好ましく、７０ｎｍ以下が特に好ましい。
【０１２６】
発光層中のりん光発光材料のＴ1レベル（最低三重項励起状態のエネルギーレベル）は、青色発光の発光効率を向上させる観点から、６０ｋｃａｌ／ｍｏｌ 以上（２５１．４ｋＪ／ｍｏｌ以上）、９０ｋｃａｌ／ｍｏｌ以下（３７７．１ｋＪ／ｍｏｌ以下）が好ましく、６２ｋｃａｌ／ｍｏｌ以上（２５９．７８ｋＪ／ｍｏｌ以上）、８５ｋｃａｌ／ｍｏｌ 以下（３５６．１５ｋＪ／ｍｏｌ 以下）がより好ましく、６５Ｋｃａｌ／ｍｏｌ以上（２７２．３５ｋＪ／ｍｏｌ以上）、８０ｋｃａｌ／ｍｏｌ以下（３３５．２ｋＪ／ｍｏｌ以下）がさらに好ましい。
【０１２７】
発光層中のホスト材料のＴ1レベル（最低三重項励起状態のエネルギーレベル）は、青色発光の発光効率を向上させる観点から、６０ｋｃａｌ／ｍｏｌ 以上（２５１．４ｋＪ／ｍｏｌ以上）、９０ｋｃａｌ／ｍｏｌ以下（３７７．１ｋＪ／ｍｏｌ以下） が好ましく、６２ｋｃａｌ／ｍｏｌ 以上（２５９．７８ｋＪ／ｍｏｌ以上）、８５ｋｃａｌ／ｍｏｌ 以下（３５６．１５ｋＪ／ｍｏｌ以下）がより好ましく、６５ｋｃａｌ／ｍｏｌ 以上（２７２．３５ｋＪ／ｍｏｌ以上）、８０ｋｃａｌ／ｍｏｌ 以下（３３５．２ｋＪ／ｍｏｌ 以下）がさらに好ましい。
【０１２８】
発光層に隣接する層（ホール輸送層、電子輸送層、電荷ブロック層、励起子ブロック層など）のＴ1レベル（最低三重項励起状態のエネルギーレベル）は、青色発光の発光効率を向上させる観点から、６０ｋｃａｌ／ｍｏｌ 以上（２５１．４ｋＪ／ｍｏｌ以上）、９０ｋｃａｌ／ｍｏｌ 以下（３７７．１ｋＪ／ｍｏｌ以下） が好ましく、６２ｋｃａｌ／ｍｏｌ 以上（２５９．７８ｋＪ／ｍｏｌ 以上）、８５ｋｃａｌ／ｍｏｌ以下（３５６．１５ｋＪ／ｍｏｌ以下）がより好ましく、６５ｋｃａｌ／ｍｏｌ 以上（２７２．３５ｋＪ／ｍｏｌ以上）、８０ｋｃａｌ／ｍｏｌ以下（３３５．２ｋＪ／ｍｏｌ以下）がさらに好ましい。
【０１２９】
本発明の有機電界発光素子の構成に関して更に詳細に説明する。
本発明の有機電界発光素子は、陽極、陰極の一対の電極間に、発光層を含む少なくとも一層の有機化合物層を有して構成される。本発明の有機電界発光素子は、有機化合物層の少なくとも１層に前記５座配位又は６座配位の金属錯体を含有することを特徴とする。
【０１３０】
本発明の有機電界発光素子は、発光層の他、正孔注入層、正孔輸送層、電子注入層、電子輸送層、保護層などを有していてもよく、またこれらの各層はそれぞれ他の機能を備えたものであってもよい。各層の形成にはそれぞれ種々の材料を用いることができる。
【０１３１】
本発明の有機電界発光素子は、システム、駆動方法、利用形態などは特に問わない。
また、本発明の有機電界発光素子は、種々の公知の工夫により、光取り出し効率を向上させることができる。例えば、基板表面形状を加工する（例えば微細な凹凸パターンを形成する）、基板・ＩＴＯ層・有機化合物層の屈折率を制御する、基板・ＩＴＯ層・有機化合物層の膜厚を制御すること等により、光の取り出し効率を向上させ、外部量子効率を向上させることが可能である。
【０１３２】
本発明の有機電界発光素子は、陰極側から発光を取り出す、所謂、トップエミッション方式（特開２００３−２０８１０９号、同２００３−２４８４４１号、同２００３−２５７６５１号、同２００３−２８２２６１号の各公報などに記載）であってもよい。
【０１３３】
本発明の有機電界発光素子で用いられる基板は、特に限定されないが、ジルコニア安定化イットリウム、ガラス等の無機材料、ポリエチレンテレフタレート、ポリブチレンテレフタレート、ポリエチレンナフタレート等のポリエステルや、ポリエチレン、ポリカーボネート、ポリエーテルスルホン、ポリアリレート、アリルジグリコールカーボネート、ポリイミド、ポリシクロオレフィン、ノルボルネン樹脂、ポリ（クロロトリフルオロエチレン）、テフロン（登録商標）、ポリテトラフルオロエチレン−ポリエチレン共重合体等の高分子量材料であっても良い。
【０１３４】
陽極は、正孔注入層、正孔輸送層、発光層などに正孔を供給するものであり、金属、合金、金属酸化物、電気伝導性化合物、又はこれらの混合物などを用いることができ、好ましくは仕事関数が４ｅＶ以上の材料である。具体例としては酸化スズ、酸化亜鉛、酸化インジウム、酸化インジウムスズ（ＩＴＯ）等の導電性金属酸化物、あるいは金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、およびこれらとＩＴＯとの積層物などが挙げられ、好ましくは、導電性金属酸化物であり、特に、生産性、高導電性、透明性等の点からＩＴＯが好ましい。陽極の膜厚は材料により適宜選択可能であるが、通常１０ｎｍ〜５μｍの範囲のものが好ましく、より好ましくは５０ｎｍ〜１μｍであり、更に好ましくは１００ｎｍ〜５００ｎｍである。
【０１３５】
陽極は、通常、ソーダライムガラス、無アルカリガラス、透明樹脂基板などの上に層形成したものが用いられる。ガラスを用いる場合、その材質については、ガラスからの溶出イオンを少なくするため、無アルカリガラスを用いることが好ましい。また、ソーダライムガラスを用いる場合、シリカなどのバリアコートを施したものを使用することが好ましい。基板の厚みは、機械的強度を保つのに十分であれば特に制限はないが、ガラスを用いる場合には、通常０．２ｍｍ以上、好ましくは０．７ｍｍ以上のものを用いる。
陽極の作製には材料によって種々の方法が用いられるが、例えばＩＴＯの場合、電子ビーム法、スパッタリング法、抵抗加熱蒸着法、化学反応法（ゾルーゲル法など）、酸化インジウムスズの分散物の塗布などの方法で膜形成される。
陽極は洗浄その他の処理により、素子の駆動電圧を下げたり、発光効率を高めることも可能である。例えばＩＴＯの場合、ＵＶ−オゾン処理、プラズマ処理などが効果的である。
【０１３６】
陰極は電子注入層、電子輸送層、発光層などに電子を供給するものであり、電子注入層、電子輸送層、発光層などの負極と隣接する層との密着性やイオン化ポテンシャル、安定性等を考慮して選ばれる。陰極の材料としては金属、合金、金属ハロゲン化物、金属酸化物、電気伝導性化合物、又はこれらの混合物を用いることができ、具体例としてはアルカリ金属（例えばＬｉ、Ｎａ、Ｋ等）及びそのフッ化物又は酸化物、アルカリ土類金属（例えばＭｇ、Ｃａ等）及びそのフッ化物又は酸化物、金、銀、鉛、アルミニウム、ナトリウム−カリウム合金又はそれらの混合金属、リチウム−アルミニウム合金又はそれらの混合金属、マグネシウム−銀合金又はそれらの混合金属、インジウム、イッテリビウム等の希土類金属等が挙げられ、好ましくは仕事関数が４ｅＶ以下の材料であり、より好ましくはアルミニウム、リチウム−アルミニウム合金又はそれらの混合金属、マグネシウム−銀合金又はそれらの混合金属等である。陰極は、上記化合物及び混合物の単層構造だけでなく、上記化合物及び混合物を含む積層構造を取ることもできる。例えば、アルミニウム／フッ化リチウム、アルミニウム／酸化リチウム の積層構造が好ましい。陰極の膜厚は材料により適宜選択可能であるが、通常１０ｎｍ〜５μｍの範囲のものが好ましく、より好ましくは５０ｎｍ〜１μｍであり、更に好ましくは１００ｎｍ〜１μｍである。
【０１３７】
陰極の作製には、電子ビーム法、スパッタリング法、抵抗加熱蒸着法、コーティング法、転写法などの方法が用いられ、金属を単体で蒸着することも、二成分以上を同時に蒸着することもできる。さらに、複数の金属を同時に蒸着して合金電極を形成することも可能であり、またあらかじめ調整した合金を蒸着させてもよい。
陽極及び陰極のシート抵抗は低い方が好ましく、数百Ω／□以下が好ましい。
【０１３８】
本発明の有機電界発光素子は、既述の如く、発光層の他、正孔注入層、正孔輸送層、電子注入層、電子輸送層等の有機化合物層を有して構成され、少なくとも、ホール輸送層、発光層、及び電子輸送層の３層を有する態様が好ましい。
本発明における有機化合物層の形成方法は、特に限定されるものではないが、抵抗加熱蒸着、電子ビーム、スパッタリング、分子積層法、コーティング法（スプレーコート法、ディップコート法、含浸法、ロールコート法、グラビアコート法、リバースコート法、ロールブラッシュ法、エアーナイフコート法、カーテンコート法、スピンコート法、フローコート法、バーコート法、マイクログラビアコート法、エアードクターコート、ブレードコート法、スクイズコート法、トランスファーロールコート法、キスコート法、キャストコート法、エクストルージョンコート法、ワイヤーバーコート法、スクリーンコート法等）、インクジェット法、印刷法、転写法などの方法が用いられ、特性面、製造面で抵抗加熱蒸着、コーティング法、転写法が好ましい。
【０１３９】
本発明における発光層は、既述の如く、前記５座配位又は６座配位の金属錯体を含有することが好ましく、りん発光材料として含有することがより好ましい。
【０１４０】
発光層に含まれる材料は、電界印加時に陽極又は正孔注入層、正孔輸送層から正孔を注入することができると共に、陰極又は電子注入層、電子輸送層から電子を注入することができる機能や、注入された電荷を移動させる機能、正孔と電子の再結合の場を提供して発光させる機能を有する層を形成することができるものであれば何でもよい。
【０１４１】
発光層に含まれる材料としては、既述した、本発明における５座配位又は６座配位の金属錯体のほか、例えば、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ペリレン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、芳香族ジメチリディン化合物、８−キノリノールの金属錯体や希土類錯体に代表される各種金属錯体、ポリチオフェン、ポリフェニレン、ポリフェニレンビニレン等のポリマー化合物、有機シラン、イリジウムトリスフェニルピリジン錯体、及び、白金ポルフィリン錯体に代表される遷移金属錯体、及び、それらの誘導体等が挙げられる。
【０１４２】
発光層の膜厚は、特に限定されるものではないが、通常１ｎｍ〜５μｍの範囲のものが好ましく、より好ましくは５ｎｍ〜１μｍであり、更に好ましくは１０ｎｍ〜５００ｎｍである。
【０１４３】
発光層の形成方法は、特に限定されるものではないが、前述した有機化合物層の形成方法の中でも、抵抗加熱蒸着、電子ビーム、スパッタリング、分子積層法、コーティング法、インクジェット法、印刷法、ＬＢ法、転写法などの方法が用いられ、好ましくは抵抗加熱蒸着、コーティング法である。
【０１４４】
発光層は単一化合物で形成されてもよいし、複数の化合物で形成されてもよい。
また、発光層は一つ（単層）であっても複数（積層構造）であってもよく、それぞれの層が異なる発光色で発光して、全体として例えば白色を発光してもよいし、単一の発光層から白色を発光してもよい。発光層が複数の場合は、それぞれの発光層は単一材料で形成されていてもよいし、複数の化合物で形成されていてもよい。
【０１４５】
発光層が積層構造である場合、積層数は２層以上５０層以下が好ましく、４層以上３０層以下がより好ましく、６層以上２０層以下がさらに好ましい。
【０１４６】
発光層が積層構造である場合、積層構造を構成する各層の膜厚は特に限定されないが、０．２ｎｍ以上２０ｎｍ以下が好ましく、０．４ｎｍ以上１５ｎｍ以下がより好ましく、０．５ｎｍ以上１０ｎｍ以下がさらに好ましく、１ｎｍ以上５ｎｍ以下が特に好ましい
【０１４７】
発光層は、複数のドメイン構造を有していてもよい。発光層中に他のドメイン構造を有していてもよい。例えば、発光層が、ホスト材料Ａ及びリン光発光材料Ｂの混合物からなる約１ｎｍ3の領域と、ホスト材料Ｃ及びリン光発光材料Ｄの混合物からなる約１ｎｍ3の領域で構成されていてもよい。各ドメインの径は、０．２ｎｍ以上１０ｎｍ以下が好ましく、０．３ｎｍ以上５ｎｍ以下がより好ましく、０．５ｎｍ以上３ｎｍ以下がさらに好ましく、０．７ｎｍ以上２ｎｍ以下が特に好ましい。
【０１４８】
発光層は、更に、青色蛍光発光化合物を含有してもよい。また、青色蛍光化合物を含有する青色発光素子と、本発明の有機電界発光素子とを同時に用いて、マルチカラー発光デバイス、フルカラー発光デバイスを作製してもよい。
【０１４９】
正孔注入層、正孔輸送層に含まれる材料は、陽極から正孔を注入する機能、正孔を輸送する機能、陰極から注入された電子を障壁する機能のいずれか有しているものであればよい。
正孔注入層、正孔輸送層に含まれる材料の具体例としては、カルバゾール、トリアゾール、オキサゾール、オキサジアゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、本発明の化合物、及び、それらの誘導体等が挙げられる。
【０１５０】
正孔注入層、正孔輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。
正孔注入層、正孔輸送層は上述した材料の１種又は２種以上からなる単層構造であってもよいし、同一組成又は異種組成の複数層からなる多層構造であってもよい。
【０１５１】
正孔注入層、正孔輸送層の形成方法としては、前述した有機化合物層の形成方法の中でも、形成真空蒸着法やＬＢ法、前記正孔注入輸送材料を溶媒に溶解又は分散させてコーティングする方法、インクジェット法、印刷法、転写法が用いられる。コーティング法の場合、樹脂成分と共に溶解又は分散することができ、樹脂成分としては例えば、ポリ塩化ビニル、ポリカーボネート、ポリスチレン、ポリメチルメタクリレート、ポリブチルメタクリレート、ポリエステル、ポリスルホン、ポリフェニレンオキシド、ポリブタジエン、ポリ（Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂などが挙げられる。
【０１５２】
電子注入層、電子輸送層に含まれる材料は、陰極から電子を注入する機能、電子を輸送する機能、陽極から注入された正孔を障壁する機能のいずれか有しているものであればよい。電子注入層、電子輸送層に含まれる材料の具体例としては、トリアゾール、オキサゾール、オキサジアゾール、イミダゾール、フルオレノン、アントラキノジメタン、アントロン、ジフェニルキノン、チオピランジオキシド、カルボジイミド、フルオレニリデンメタン、ジスチリルピラジン、ナフタレン、ペリレン等の芳香環テトラカルボン酸無水物、フタロシアニン、８−キノリノールの金属錯体やメタルフタロシアニン、ベンゾオキサゾールやベンゾチアゾールを配位子とする金属錯体に代表される各種金属錯体、有機シラン、及び、それらの誘導体等が挙げられる。
【０１５３】
電子注入層、電子輸送層の膜厚は、特に限定されるものではないが、通常１ｎｍ〜５μｍの範囲のものが好ましく、より好ましくは５ｎｍ〜１μｍであり、更に好ましくは１０ｎｍ〜５００ｎｍである。電子注入層、電子輸送層は上述した材料の１種又は２種以上からなる単層構造であってもよいし、同一組成又は異種組成の複数層からなる多層構造であってもよい。
【０１５４】
電子注入層、電子輸送層の形成方法としては、前述した有機化合物層の形成方法の中でも、真空蒸着法やＬＢ法、前記電子注入輸送材料を溶媒に溶解又は分散させてコーティングする方法、インクジェット法、印刷法、転写法などが用いられる。コーティング法の場合、樹脂成分と共に溶解又は分散することができ、樹脂成分としては例えば、正孔注入輸送層の場合に例示したものが適用できる。
【０１５５】
本発明の有機電界発光素子は、水分や酸素の進入を防止するために保護層を有してもよい。保護層に含まれる材料としては、水分や酸素等の素子劣化を促進するものが素子内に入ることを抑止する機能を有しているものであればよい。その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3、Ｙ2Ｏ3、ＴｉＯ2等の金属酸化物、ＭｇＦ2、ＬｉＦ、ＡｌＦ3、ＣａＦ2等の金属フッ化物、ＳｉＮx、ＳｉＯxＮy などの窒化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
保護層の形成方法についても特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【０１５６】
さらに本発明においては、封止容器を用いて本発明の素子全体を封止してもよい。また、封止容器と素子の間の空間に水分吸収剤又は不活性液体を封入してもよい。水分吸収剤としては、特に限定されることはないが、例えば酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、酸化マグネシウム等を挙げることができる。不活性液体としては、特に限定されることはないが例えば、パラフィン類、流動パラフィン類、パーフルオロアルカンやパーフルオロアミン、パーフルオロエーテル等のフッ素系溶剤、塩素系溶剤、シリコーンオイル類が挙げられる。
【０１５７】
本発明の有機電界発光素子の用途は特に限定されないが、表示素子、ディスプレイ、バックライト、電子写真、照明光源、記録光源、露光光源、読み取り光源、標識、看板、インテリア、光通信等の分野に好適に使用できる。
【実施例】
【０１５８】
以下に、本発明について、実施例により具体的に説明するが、本発明はこれらに限定されるものではない。
【０１５９】
（比較例１）
洗浄したＩＴＯ基板を蒸着装置に入れ、銅フタロシアニンを５ｎｍ蒸着し、この上に、ＮＰＤ（Ｎ，Ｎ’−ジ−α−ナフチル−Ｎ，Ｎ’−ジフェニル）−ベンジジン）を４０ｎｍ蒸着した。この上に、オクタエチル白金ポルフィリン錯体とＣＢＰとを６：９４の比率（質量比）で３０ｎｍ蒸着し、この上に、ＢＡｌｑを６ｎｍ蒸着し、この上に、Ａｌｑ（トリス（８−ヒドロキシキノリン）アルミニウム錯体）を２０ｎｍ蒸着した。この上に、フッ化リチウムを３ｎｍ蒸着した後、アルミニウム６０ｎｍを蒸着し、比較例１の有機電界発光素子を作製した。
東陽テクニカ製ソースメジャーユニット２４００型を用いて、直流定電圧を、上記で得られた有機電界発光素子に印加して発光させた結果、赤色発光が得られた。
【０１６０】
上記で用いた、オクタエチル白金ポルフィリン錯体、ＣＢＰ、及びＢＡｌｑの構造を以下に示す。
【０１６１】
【化１７】
2006303394.tif 000018
【０１６２】
（比較例２）
洗浄したＩＴＯ基板を蒸着装置に入れ、銅フタロシアニンを５ｎｍ蒸着し、この上に、ＮＰＤ（Ｎ，Ｎ’−ジ−α−ナフチル−Ｎ，Ｎ’−ジフェニル）−ベンジジン）を４０ｎｍ蒸着した。この上に、下記構造の白金錯体ＡとＣＢＰとを６：９４の比率（質量比）で３０ｎｍ蒸着し、この上に、ＢＡｌｑを６ｎｍ蒸着し、この上に、Ａｌｑ（トリス（８−ヒドロキシキノリン）アルミニウム錯体）を２０ｎｍ蒸着した。この上に、フッ化リチウムを３ｎｍ蒸着した後、アルミニウム６０ｎｍを蒸着し、比較例２の有機電界発光素子を作製した。
東陽テクニカ製ソースメジャーユニット２４００型を用いて、直流定電圧を、上記で得られた有機電界発光素子に印加して発光させた結果、緑色発光が得られた。
【０１６３】
【化１８】
2006303394.tif 000019
【０１６４】
（実施例１）
比較例１の有機電界発光素子に用いたオクタエチル白金ポルフィリン錯体の代わりに、本発明における５座配位の金属錯体である、前記例示化合物（１−１）を用いた他は、比較例１と同様にして、実施例１の有機電界発光素子を作製した。
東陽テクニカ製ソースメジャーユニット２４００型を用いて、直流定電圧を、上記で得られた有機電界発光素子に印加して発光させた結果、赤色発光が得られた。
この素子の駆動耐久性は、比較例１の素子の約２倍であった。
【０１６５】
（実施例２）
比較例２有機電界発光素子に用いた白金錯体Ａの代わりに、本発明における５座配位の金属錯体である、前記例示化合物（１−２０）を用いを用いた他は、比較例２と同様にして、実施例１の有機電界発光素子を作製した。
東陽テクニカ製ソースメジャーユニット２４００型を用いて、直流定電圧を、上記で得られた有機電界発光素子に印加して発光させた結果、青緑色の発光が得られた。
この素子の駆動耐久性は、比較例２の素子の約２倍であった。
【０１６６】
その他、本発明における他の５座配位又は６座配位の金属錯体を用いた素子についても、同様な効果を得ることができる。